(57)【要約】  多孔質基材と、多孔質基材の片面又は両面に、樹脂及び溶媒を含む塗工液を塗工して形成された多孔質層と、を備えた複合膜を製造する方法であって、（１）塗工液の溶媒と相溶する液体を、多孔質基材の片面又は両面に塗布する工程であって、多孔質構造を有する外周層を備えたロール状回転部材を用いて、ロール状回転部材の内部から外周面にしみ出る液体を多孔質基材に塗布する工程と、（２）塗工液を、液体が塗布された多孔質基材の片面又は両面に塗工して塗工液層を形成する工程と、（３）塗工液層に含まれる樹脂を凝固させて、多孔質基材の片面又は両面に樹脂を含有する多孔質層を備えた複合膜を得る工程と、（４）複合膜から溶媒及び液体を除去する工程と、を有する複合膜の製造方法。
2017094473.tif 000002
【特許請求の範囲】
【請求項１】
多孔質基材と、前記多孔質基材の片面又は両面に、樹脂及び該樹脂を溶解又は分散する溶媒を含む塗工液を塗工して形成された多孔質層と、を備えた複合膜を製造する方法であって、
（１）前記溶媒と相溶する液体を、前記多孔質基材の片面又は両面に塗布する工程であって、多孔質構造を有する外周層を備えたロール状回転部材を用いて、前記ロール状回転部材の内部から外周面にしみ出る前記液体を前記多孔質基材に塗布する工程と、
（２）前記塗工液を、前記液体が塗布された前記多孔質基材の片面又は両面に塗工して塗工液層を形成する工程と、
（３）前記塗工液層に含まれる前記樹脂を凝固させて、前記多孔質基材の片面又は両面に前記樹脂を含有する多孔質層を備えた複合膜を得る工程と、
（４）前記複合膜から前記溶媒及び前記液体を除去する工程と、
を有する、複合膜の製造方法。
【請求項２】
前記ロール状回転部材の前記外周層が、セラミックスの多孔質層である、請求項１に記載の複合膜の製造方法。
【請求項３】
前記ロール状回転部材の前記外周層が、平均孔径２μｍ以上２０μｍ以下の多孔質層である、請求項１又は請求項２に記載の複合膜の製造方法。
【請求項４】
前記（２）の工程が、前記多孔質基材の搬送方向において離間して配置された、一方の面を塗工する第一の塗工手段と、他方の面を塗工する第二の塗工手段とを用いて、前記塗工液を前記多孔質基材の両面に片面ずつ順次塗工する工程である、請求項１〜請求項３のいずれか一項に記載の複合膜の製造方法。
【請求項５】
前記（２）の工程が、前記多孔質基材を塗工手段に押圧する押圧手段が配置されていない塗工手段を用いて前記塗工液を塗工する工程である、請求項１〜請求項４のいずれか一項に記載の複合膜の製造方法。
【請求項６】
前記（２）の工程において、前記多孔質基材の搬送速度が２０ｍ／分以上である、請求項１〜請求項５のいずれか一項に記載の複合膜の製造方法。
【請求項７】
前記（１）の工程が、前記液体を前記多孔質基材に１ｇ／ｍ２以上３０ｇ／ｍ２以下塗布する工程である、請求項１〜請求項６のいずれか一項に記載の複合膜の製造方法。
【請求項８】
前記多孔質基材がポリオレフィン微多孔膜である、請求項１〜請求項７のいずれか一項に記載の複合膜の製造方法。
【発明の詳細な説明】
【技術分野】
【０００１】
本発明は、複合膜の製造方法に関する。
【背景技術】
【０００２】
従来、電池セパレータ、ガスフィルタ、液体フィルタ等として、多孔質基材上に多孔質層を有する複合膜が知られている。この複合膜の製造方法として、樹脂及び溶媒を含む塗工液を多孔質基材上に塗工して塗工液層を形成した後、塗工液層に含まれる樹脂を凝固させて多孔質層を形成する製造方法が知られている。【０００３】
上記の製造方法では、多孔質基材上に塗工した塗工液の一部が多孔質基材内に浸み込んだり、塗工液の溶媒が多孔質基材内に浸み込んだりすることがある。この現象に起因して、塗工液層中の樹脂の一部が意図しない時期に凝固し、塗工液層の面方向の均一性が低下し、その結果、複合膜の各種物性が面方向において不均一になることがある。【０００４】
上記の課題を解決する手段として、例えば特許文献１及び２に開示されているように、液体を含浸させた多孔質基材上に塗工液を塗工する製造方法が知られている。この製造方法であれば、多孔質基材の内部に塗工液及び塗工液の溶媒が浸み込みにくいため、多孔質層が面方向において均一に形成されやすい。
【先行技術文献】
【特許文献】
【０００５】
【特許文献１】特開２００１−２３６０２号公報
【特許文献２】特表２０１３−５３３３７０号公報
【発明の概要】
【発明が解決しようとする課題】
【０００６】
複合膜の生産効率の観点からは、長尺の多孔質基材であって幅の広い多孔質基材を高速で搬送して塗工液を塗工することが望ましい。しかし、多孔質基材の幅が広くなるほど、また、多孔質基材の搬送速度が速くなるほど、多孔質基材上に形成される多孔質層は面方向において不均一になりやすい。幅の広い多孔質基材を高速で搬送した場合においても、面方向の均一性に優れた複合膜を製造できる製造方法が求められている。【０００７】
本開示の実施形態は、上記状況のもとになされた。
本開示の実施形態は、幅の広い多孔質基材を高速で搬送した場合においても、面方向の均一性に優れた複合膜を製造できる、複合膜の製造方法を提供することを目的とする。
【課題を解決するための手段】
【０００８】
前記課題を解決するための具体的手段には、下記の態様が含まれる。【０００９】
［１］  多孔質基材と、前記多孔質基材の片面又は両面に、樹脂及び該樹脂を溶解又は分散する溶媒を含む塗工液を塗工して形成された多孔質層と、を備えた複合膜を製造する方法であって、
（１）前記溶媒と相溶する液体を、前記多孔質基材の片面又は両面に塗布する工程であって、多孔質構造を有する外周層を備えたロール状回転部材を用いて、前記ロール状回転部材の内部から外周面にしみ出る前記液体を前記多孔質基材に塗布する工程と、
（２）前記塗工液を、前記液体が塗布された前記多孔質基材の片面又は両面に塗工して塗工液層を形成する工程と、
（３）前記塗工液層に含まれる前記樹脂を凝固させて、前記多孔質基材の片面又は両面に前記樹脂を含有する多孔質層を備えた複合膜を得る工程と、
（４）前記複合膜から前記溶媒及び前記液体を除去する工程と、
を有する、複合膜の製造方法。
［２］  前記ロール状回転部材の前記外周層が、セラミックスの多孔質層である、［１］に記載の複合膜の製造方法。
［３］  前記ロール状回転部材の前記外周層が、平均孔径２μｍ以上２０μｍ以下の多孔質層である、［１］又は［２］に記載の複合膜の製造方法。
［４］  前記（２）の工程が、前記多孔質基材の搬送方向において離間して配置された、一方の面を塗工する第一の塗工手段と、他方の面を塗工する第二の塗工手段とを用いて、前記塗工液を前記多孔質基材の両面に片面ずつ順次塗工する工程である、［１］〜［３］のいずれかに記載の複合膜の製造方法。
［５］  前記（２）の工程が、前記多孔質基材を塗工手段に押圧する押圧手段が配置されていない塗工手段を用いて前記塗工液を塗工する工程である、［１］〜［４］のいずれかに記載の複合膜の製造方法。
［６］  前記（２）の工程において、前記多孔質基材の搬送速度が２０ｍ／分以上である、［１］〜［５］のいずれかに記載の複合膜の製造方法。
［７］  前記（１）の工程が、前記液体を前記多孔質基材に１ｇ／ｍ２以上３０ｇ／ｍ２以下塗布する工程である、［１］〜［６］のいずれかに記載の複合膜の製造方法。
［８］  前記多孔質基材がポリオレフィン微多孔膜である、［１］〜［７］のいずれかに記載の複合膜の製造方法。
【発明の効果】
【００１０】
本開示の実施形態によれば、幅の広い多孔質基材を高速で搬送した場合においても、面方向の均一性に優れた複合膜を製造できる、複合膜の製造方法が提供される。
【図面の簡単な説明】
【００１１】
【図１】本開示の製造方法の一実施形態を示す概念図である。
【図２】本開示の製造方法の一実施形態を示す概念図である。
【図３】ロール状回転部材の一実施形態を示す概略図である。
【図４Ａ】シャフト１４の概略図である。
【図４Ｂ】シャフト１４の概略図である。
【図５Ａ】塗工工程の一実施形態を示す概略図である。
【図５Ｂ】塗工工程の一実施形態を示す概略図である。
【発明を実施するための形態】
【００１２】
以下に、実施形態について説明する。これらの説明及び実施例は実施形態を例示するものであり、実施形態の範囲を制限するものではない。
【００１３】
本明細書において「〜」を用いて示された数値範囲は、「〜」の前後に記載される数値をそれぞれ最小値及び最大値として含む範囲を示す。
【００１４】
本明細書において「工程」との語は、独立した工程だけでなく、他の工程と明確に区別できない場合であってもその工程の所期の目的が達成されれば、本用語に含まれる。
【００１５】
本明細書において、「機械方向」とは、長尺状に製造される多孔質基材及び複合膜において長尺方向を意味し、「幅方向」とは、「機械方向」に直交する方向を意味する。「機械方向」を「ＭＤ方向」ともいい、「幅方向」を「ＴＤ方向」ともいう。
【００１６】
本開示において、液体について「相溶」とは、互いに溶け合い均一な溶液となり得ることを意味する。
【００１７】
＜複合膜の製造方法＞
本開示の製造方法は、多孔質基材と、該多孔質基材の片面又は両面に設けられた多孔質層と、を備えた複合膜を製造する方法である。本開示の製造方法は、樹脂及び該樹脂を溶解又は分散する溶媒を含む塗工液を塗工して多孔質層を形成することを含み、具体的には、下記の工程（１）〜（４）を実施して、多孔質基材の片面又は両面に多孔質層を設ける製造方法である。
【００１８】
工程（１）：塗工液の溶媒と相溶する液体（「前処理液」ともいう。）を、多孔質基材の片面又は両面に塗布する工程であって、多孔質構造を有する外周層を備えたロール状回転部材を用いて、該ロール状回転部材の内部から外周面にしみ出る前処理液を多孔質基材に塗布する工程（「前処理工程」ともいう。）。
工程（２）：塗工液を、前処理液が塗布された多孔質基材の片面又は両面に塗工して塗工液層を形成する工程（「塗工工程」ともいう。）。
工程（３）：塗工液層に含まれる樹脂を凝固させて、多孔質基材の片面又は両面に該樹脂を含有する多孔質層を備えた複合膜を得る工程（「凝固工程」ともいう。）。
工程（４）：複合膜から、塗工液の溶媒及び前処理液を除去する工程（「溶媒除去工程」ともいう。）。
【００１９】
工程（３）は、湿式工程でもよく乾式工程でもよい。湿式工程及び乾式工程についての詳細は後述する。
【００２０】
工程（４）としては、例えば、複合膜を水洗する工程、及び／又は、複合膜を乾燥させる工程が挙げられる。
【００２１】
本開示の製造方法は、さらに、工程（２）で用いる塗工液を調製する塗工液調製工程を有してもよい。
【００２２】
図１は、本開示の製造方法の一実施形態を示す概念図である。図１では、図内の左側に、複合膜の製造に供する多孔質基材のロール（長尺状の多孔質基材を巻き取ったロール）が置かれ、図内の右側に、複合膜を巻き取ったロールが置かれている。図１に示す実施形態は、塗工液調製工程、前処理工程、塗工工程、凝固工程、水洗工程、及び乾燥工程を有する。本実施形態は、凝固工程を湿式で行い、水洗工程が溶媒除去工程に相当する（なお、乾燥工程も溶媒除去工程に相当する場合がある）。本実施形態は、前処理工程、塗工工程、凝固工程、水洗工程、及び乾燥工程を連続的に順次行い、塗工工程の実施時期に合わせて塗工液調製工程を行う。各工程の詳細は後述する。
【００２３】
図２は、本開示の製造方法の別の一実施形態を示す概念図である。図２では、図内の左側に、複合膜の製造に供する多孔質基材のロール（長尺状の多孔質基材を巻き取ったロール）が置かれ、図内の右側に、複合膜を巻き取ったロールが置かれている。図２に示す実施形態は、塗工液調製工程、前処理工程、塗工工程、及び凝固工程を有する。本実施形態は、凝固工程を乾式で行い、凝固工程が溶媒除去工程でもある。本実施形態は、前処理工程、塗工工程、及び凝固工程（溶媒除去工程でもある。）を連続的に順次行い、塗工工程の実施時期に合わせて塗工液調製工程を行う。各工程の詳細は後述する。
【００２４】
本開示の製造方法において前処理工程は、多孔質基材に塗工する塗工液の溶媒と相溶する液体（前処理液）を、塗工工程の前に、多孔質基材の片面又は両面に塗布する工程である。前処理液は、塗工液の溶媒と相溶する液体であるので、塗工液が多孔質基材の表面になじむことを妨げず、したがって、多孔質基材と多孔質層との接着を妨げない。そして、前処理工程を行うことにより、液体を含む多孔質基材に塗工液を塗工することになるので、多孔質基材の内部に塗工液及び塗工液の溶媒が浸み込むことが抑制され、塗工液層中の樹脂の一部が凝固工程の前に凝固することが抑制される。これにより、多孔質層が面方向に均一に形成されやすく、結果、面方向の均一性に優れた複合膜を製造することができる。
【００２５】
本開示の製造方法において前処理工程は、多孔質構造を有する外周層を備えたロール状回転部材を用いて、該ロール状回転部材の内部から外周面にしみ出る前処理液を多孔質基材に塗布する工程である。前記ロール状回転部材を用いることにより、幅の広い多孔質基材を高速で搬送した場合においても、前処理液を多孔質基材に均一性高く塗布することができ、結果、面方向の均一性に優れた複合膜を大面積かつ高速で製造することができる。したがって、本開示の製造方法は、複合膜の生産性に優れる。また、前記ロール状回転部材は、前処理液を塗布する際において前処理液の飛散が少ない観点からも有利である。
【００２６】
複合膜が面方向の均一性に優れることは、例えば、複合膜の膜厚、及び／又は、多孔質層を多孔質基材から剥がすときの力（剥離強度）が、面方向（特に幅方向）において、ばらつきが少ないことを意味する。
【００２７】
以下、本開示の製造方法の各工程を詳しく説明する。
【００２８】
［塗工液調製工程］
本開示の製造方法は、塗工工程に供する塗工液を調製する塗工液調製工程を有してもよい。本開示の製造方法は、塗工液調製工程を有さずともよく、塗工工程には、既に製造され保管されていた塗工液を供してもよい。
【００２９】
塗工液調製工程は、樹脂及びその溶媒を含有する塗工液を調製する工程である。塗工液は、樹脂を溶媒に溶解又は分散させて調製する。塗工液は、樹脂及び溶媒以外の成分、例えばフィラーを含有していてもよい。塗工液の調製に用いる樹脂やフィラー、即ち、多孔質層に含まれる樹脂やフィラーについては、後述する［多孔質層］の項において詳細に説明する。
【００３０】
塗工液の調製に用いる、樹脂を溶解する溶媒（「良溶媒」ともいう。）としては、Ｎ−メチルピロリドン、ジメチルアセトアミド、ジメチルホルムアミド、ジメチルホルムアミド等の極性アミド溶媒が挙げられる。良好な多孔構造を有する多孔質層を形成する観点から、相分離を誘発させる相分離剤を良溶媒に混合することが好ましい。相分離剤としては、水、メタノール、エタノール、プロピルアルコール、ブチルアルコール、ブタンジオール、エチレングリコール、プロピレングリコール、トリプロピレングリコール等が挙げられる。相分離剤は、塗工に適切な塗工液の粘度が確保できる範囲の量比で良溶媒と混合することが好ましい。
【００３１】
塗工液の調製に用いる溶媒としては、良好な多孔構造を形成する観点から、良溶媒を５０質量％以上（より好ましくは６０質量％以上）含み、相分離剤を１０質量％〜５０質量％（より好ましくは１０質量％〜４０質量％）含む混合溶媒が好ましい。塗工液は、良好な多孔構造を形成する観点から、樹脂が３質量％〜１０質量％の濃度で含まれており、フィラーが１０質量％〜９０質量％の濃度で含まれていることが好ましい。
【００３２】
塗工液の調製には、樹脂及びフィラーの溶媒への溶解性及び分散性を高めるために、ホモジナイザー、グラスビーズミル、セラミックビーズミル等を用いることができる。さらに分散効率を高めるために、樹脂又はフィラーを溶媒に混合する前に、分散剤へのプレ分散を行ってもよい。
【００３３】
塗工液の粘度は、多孔質基材への塗工適性の観点から、０．１Ｐａ・ｓ〜５．０Ｐａ・ｓが好ましい。塗工液の粘度は、溶媒、樹脂及びフィラーの組成比によって制御可能である。
【００３４】
［前処理工程］
前処理工程は、塗工液の溶媒と相溶する液体（前処理液）を、多孔質基材の片面又は両面に塗布する工程である。そして、前処理工程は、多孔質構造を有する外周層を備えたロール状回転部材を用いて、該ロール状回転部材の内部から外周面にしみ出る前処理液を多孔質基材に塗布する工程である。
【００３５】
−前処理液−
前処理液は、多孔質基材の内部に塗工液及び塗工液の溶媒が浸み込むことを抑制する目的で、塗工工程の前に多孔質基材に塗布される液体である。
【００３６】
前処理液としては、例えば、下記の（ｉ）〜（iv）が挙げられる。
（ｉ）塗工液に含まれる良溶媒と同一種類の液体。
（ii）塗工液に含まれる相分離剤と同一種類の液体。
（iii）塗工液に含まれる良溶媒と別種類の良溶媒であって、塗工液に含まれる良溶媒と相溶する液体。
（iv）（ｉ）〜（iii）から選ばれる少なくとも２つを混合した液体。
【００３７】
前記（ｉ）及び前記（iii）としては、Ｎ−メチルピロリドン、ジメチルアセトアミド、ジメチルホルムアミド、ジメチルホルムアミド等の極性アミド溶媒が挙げられる。前記（ii）としては、水、メタノール、エタノール、プロピルアルコール、ブチルアルコール、ブタンジオール、エチレングリコール、プロピレングリコール、トリプロピレングリコール等が挙げられる。
【００３８】
前処理液としては、前処理液と塗工液との界面において樹脂が凝固工程の前に凝固することを抑制する観点から、少なくとも前記（ｉ）又は前記（iii）を含有する液体が好ましく、少なくとも前記（ｉ）を含有する液体がより好ましく、塗工液の溶媒と同じ組成の液体が特に好ましい。具体的には、前記（ｉ）を５０質量％以上（より好ましくは６０質量％以上）含み、前記（ii）を１０質量％〜５０質量％（より好ましくは１０質量％〜４０質量％）含む混合溶媒が好ましい。
【００３９】
多孔質基材への前処理液の塗布量は、１ｇ／ｍ２〜３０ｇ／ｍ２が好ましい。前処理液の塗布量が１ｇ／ｍ２以上であると、多孔質基材の内部に塗工液及び塗工液の溶媒が浸み込むことを十分に抑制できる。上記観点から、前処理液の塗布量は、より好ましくは３ｇ／ｍ２以上であり、更に好ましくは５ｇ／ｍ２以上である。一方、前処理液の塗布量が３０ｇ／ｍ２以下であると、塗工液の塗工ムラが発生しにくい。上記観点から、前処理液の塗布量は、より好ましくは２０ｇ／ｍ２以下であり、更に好ましくは１５ｇ／ｍ２以下である。
【００４０】
多孔質基材に塗布される際の前処理液の温度は、例えば１０℃〜５０℃である。
【００４１】
塗工液の塗工が多孔質基材の片面のみに実施される場合、前処理工程においては、その面のみに前処理液の塗布を行ってもよく、反対側の面のみに前処理液の塗布を行ってもよく、両面に前処理液の塗布を行ってもよい。
【００４２】
塗工液の塗工が多孔質基材の両面に実施される場合、前処理工程においては、多孔質基材の片面のみに前処理液の塗布を行ってもよく、多孔質基材の両面に前処理液の塗布を行ってもよい。
【００４３】
−ロール状回転部材−
本開示の製造方法において、前処理液の塗布に用いられるロール状回転部材は、多孔質構造を有する外周層を備え、該多孔質構造を通って内部から外周面に前処理液がしみ出る部材である。
【００４４】
ロール状回転部材の外周層の材料としては、セラミックス、金属、ガラス等の無機材料；合成樹脂（例えば、ウレタン、ポリプロピレン、ポリエステル、フッ素系樹脂、ナイロン）、セルロース等の有機材料；が挙げられる。ロール状回転部材の外周層の材料は、前処理液に対して耐久性のある材料が好ましい。例えば、合成樹脂やセルロース等の有機材料はＮ−メチルピロリドンやジメチルアセトアミド等の有機溶媒に溶解する場合があるので、前処理液として有機溶媒を用いる場合は、ロール状回転部材の外周層に有機材料を適用すると該外周層が溶解又は破損することがある。一方で、合成樹脂やセルロース等の有機材料は水系溶媒に対しては溶解しにくいので、前処理液として水系溶媒を用いる場合は、ロール状回転部材の外周層に有機材料を適用できる。つまり、ロール状回転部材の外周層の材料は、前処理液に対する耐溶解性を考慮して選定する必要がある。
【００４５】
ロール状回転部材の外周層としては、具体的には、多孔質セラミックス、発泡ウレタン、樹脂繊維の不織布、ガラス繊維の不織布、金属繊維の不織布、紙、天然繊維の織布、天然繊維の不織布、多孔質合成ゴム等が挙げられる。
【００４６】
ロール状回転部材の外周層は、多孔質セラミックスであることが好ましい。多孔質セラミックスは、有機溶媒に対しても水系溶媒に対しても耐溶解性が高く、多孔質構造が前処理液により破損しにくい。したがって、多孔質セラミックスをロール状回転部材の外周層に適用すると、前処理液として使用できる溶剤の種類を広げることができ、様々な種類の塗工層が形成できる。また、多孔質セラミックスは、表面の平滑性が高いので多孔質基材を傷つけにくい。また、多孔質セラミックスは、曲路率の高い多孔質構造である故に前処理液が外周面にゆっくりとしみ出し外周面に薄く載るので、前処理液の塗布量を制御しやすい。
【００４７】
ロール状回転部材の外周層は、平均孔径２μｍ〜２０μｍの多孔質層であることが好ましい。外周層の平均孔径が上記範囲であると、外周面にしみ出す前処理液の量を制御しやすい。上記観点から、外周層の平均孔径は、好ましくは２μｍ以上であり、より好ましくは５μｍ以上であり、好ましくは２０μｍ以下であり、より好ましくは１０μｍ以下である。ロール状回転部材の外周層の平均孔径は、水銀圧入法に基づきパームポロメーターを用いて測定される値である。
【００４８】
ロール状回転部材の外周層は、単層の多孔質層でもよく、同種材料又は異種材料を積層した多層の多孔質層でもよい。ロール状回転部材の外周層が多層の場合、少なくとも最外周層が多孔質セラミックスであることが好ましい。
【００４９】
ロール状回転部材の外周層は、層厚が例えば５ｍｍ〜１０ｍｍである。ロール状回転部材の外周層の軸方向長さは、多孔質基材の幅以上であれば特に制限されず、例えば、多孔質基材の幅に対して＋０ｃｍ〜＋５０ｃｍの長さである。ロール状回転部材の外径は、例えば５０ｍｍ〜２００ｍｍである。
【００５０】
ロール状回転部材は、モーターによって回転する駆動ロールでもよく、多孔質基材の搬送に従って回転する従動ロールでもよい。
【００５１】
以下にロール状回転部材の実施形態例を、図面を参照しながら説明するが、本開示の製造方法がこれらの例に限定されるものでないことは勿論である。
【００５２】
図３は、ロール状回転部材の一例を示す概略図である。図３に示すロール状回転部材１０は、外周層１２とシャフト１４とを備える。
【００５３】
外周層１２は、多孔質構造を有する層である。外周層１２は、シャフト１４の外周面に配置されており、ロール状回転部材１０の外周面を構成している。外周層１２は、例えば多孔質セラミックスである。前処理液は、外周層１２の内周面側から多孔質構造を通って外周面にしみ出る。
【００５４】
シャフト１４は、例えば金属（ステンレス鋼、アルミニウム、鉄、真鍮、銅等）の中空状の部材である。シャフト１４の軸方向両端は、シャフト１４が回転自在となるように軸受け（図示せず）に保持されている。前処理液は、シャフト１４の中空部を流れる。
【００５５】
シャフト１４は、その外周面の、外周層１２が配置されている領域に、貫通孔を有する。図４Ａ及び図４Ｂは、ロール状回転部材１０から外周層１２を取り除いた状態のシャフト１４の概略図であり、シャフト１４が外周面に有する貫通孔の一例を示す。図４Ａに示す貫通孔１６ａは、開口部の形状が円形であり、複数個が周期的に並んで設けられている。図４Ｂに示す貫通孔１６ｂは、シャフト１４の軸方向に直交するスリットであり、複数個が所定の間隔で並んで設けられている。前処理液は、シャフト１４の中空部から貫通孔１６ａ（又は貫通孔１６ｂ）を通って外周層１２へ移行する。
【００５６】
シャフト１４の一実施形態は、軸方向両端が開いた中空状部材である。この実施形態において、前処理液は、シャフト１４の中空部を軸方向に一方向に流れ、その間に前処理液の一部は貫通孔１６ａ（又は貫通孔１６ｂ）を通って外周層１２へと移行する。そして、前処理液は、外周層１２の多孔質構造を通って外周面にしみ出る。外周層１２に移行せずにシャフト１４から流出した前処理液は、シャフト１４の中空部へと循環されることが好ましい。
【００５７】
シャフト１４の別の一実施形態は、一方の端が開口端であり、もう一方の端が閉口端であり、中空部が仕切り部材によって軸方向に長い２室に分かれており、２室が閉口端側でつながった中空状部材である。この実施形態において、前処理液は、シャフト１４の開口端から一方の室へ流入し、閉口端側でもう一方の室へと流れる。前処理液の一部は２室を流れる間に貫通孔１６ａ（又は貫通孔１６ｂ）を通って外周層１２へと移行する。そして、前処理液は、外周層１２の多孔質構造を通って外周面にしみ出る。外周層１２に移行せずにシャフト１４から流出した前処理液は、シャフト１４の中空部へと循環されることが好ましい。
【００５８】
［塗工工程］
塗工工程は、多孔質基材の片面又は両面に、樹脂及びその溶媒を含有する塗工液を塗工して塗工液層を形成する工程である。
【００５９】
塗工工程は、前処理工程の後、前処理液が乾燥により多孔質基材から失われてしまう前に行う。多孔質基材に前処理液が塗布されてから塗工液が塗工されるまでの時間は、例えば５分間以内であることが好ましい。
【００６０】
多孔質基材への塗工液の塗工方式としては、ダイコーティング、ロールコーティング、グラビアコーティング、バーコーティング、ナイフコーティング等が挙げられる。
【００６１】
塗工工程の一実施形態は、多孔質基材を塗工手段に押圧する押圧手段が配置されていない塗工手段を用いて塗工液を塗工する工程である。本実施形態は、塗工手段が多孔質基材に面接触せず、塗工手段が多孔質基材に幅方向に線状に接触して塗工液を塗工する工程である。本実施形態は、多孔質基材の搬送速度を高速化できる観点から好ましいが、多孔質基材の搬送速度が高速になるほど多孔質層の不均一性が顕在化しやすい。本開示の製造方法によれば、塗工工程が本実施形態を採用して多孔質基材の搬送速度を高速化した場合においても、面方向の均一性に優れた複合膜を製造することができる。本実施形態を採用する塗工方式としては、ダイコーティング、ロールコーティング、グラビアコーティング等が挙げられる。
【００６２】
塗工工程の一実施形態は、多孔質基材を介して対向して配置された、一方の面を塗工する第一の塗工手段と、他方の面を塗工する第二の塗工手段とを用いて、塗工液を多孔質基材の両面に同時に塗工する工程である。
【００６３】
塗工工程の一実施形態は、多孔質基材の搬送方向において離間して配置された、一方の面を塗工する第一の塗工手段と、他方の面を塗工する第二の塗工手段とを用いて、塗工液を多孔質基材の両面に片面ずつ順次塗工する工程である。本実施形態を、図５Ａ及び図５Ｂを参照しながら説明する。図５Ａ及び図５Ｂはそれぞれ、塗工工程の一実施形態を示す概略図である。
【００６４】
図５Ａに示す実施形態は、塗工方式がダイコーティングであり、多孔質基材７１の搬送方向の上流側から、支持ロール５１、ダイコーター２１（第一の塗工手段）、ダイコーター２２（第二の塗工手段）、支持ロール５２が順に並んでいる。ダイコーター２１とダイコーター２２とは、多孔質基材７１の搬送方向において離間して配置されている。図５Ａに示す実施形態においては、ダイコーター２１及びダイコーター２２には、バックアップロール（多孔質基材を塗工手段に押圧する押圧手段）が配置されていないため、ダイコーター２１及びダイコーター２２は、多孔質基材７１に面接触せず、多孔質基材７１に幅方向に線状に接触する。ダイコーター２１及びダイコーター２２には、バックアップロールが配置されていてもよいが、多孔質基材の搬送速度を高速化できる観点から、バックアップロールが配置されていないことが好ましい。
【００６５】
図５Ａに示す実施形態は、まずダイコーター２１により多孔質基材７１の一方の面に塗工液を塗工し、続いてダイコーター２２により多孔質基材７１のもう一方の面に塗工液を塗工する。
【００６６】
図５Ｂに示す実施形態は、塗工方式がグラビアコーティングであり、多孔質基材７１の搬送方向の上流側から、支持ロール５１、グラビアコーター４１（第一の塗工手段）、グラビアコーター４２（第二の塗工手段）、支持ロール５２が順に並んでいる。グラビアコーター４１とグラビアコーター４２とは、多孔質基材７１の搬送方向において離間して配置されている。グラビアコーター４１及びグラビアコーター４２には、バックアップロール（多孔質基材を塗工手段に押圧する押圧手段）が配置されていないため、グラビアコーター４１及びグラビアコーター４２は、多孔質基材７１に面接触せず、多孔質基材７１に幅方向に線状に接触する。グラビアコーター４１及びグラビアコーター４２には、バックアップロールが配置されていてもよいが、多孔質基材の搬送速度を高速化できる観点から、バックアップロールが配置されていないことが好ましい。
【００６７】
図５Ｂに示す実施形態は、まずグラビアコーター４１により多孔質基材７１の一方の面に塗工液を塗工し、続いてグラビアコーター４２により多孔質基材７１のもう一方の面に塗工液を塗工する。
【００６８】
図５Ａ及び図５Ｂに示すように２つの塗工手段が多孔質基材の搬送方向において離間して配置され片面ずつ塗工を行う実施形態は、２つの塗工手段が多孔質基材を介して対向して配置され両面に同時に塗工を行う実施形態に比べて、多孔質基材に傷がつきにくく、塗工液層の層厚を面ごとに制御しやすく、また、多孔質基材の搬送速度を高速化できる。本開示の製造方法によれば、上記の片面ずつ塗工を行う実施形態を採用して多孔質基材の搬送速度を高速化した場合でも、面方向の均一性に優れた複合膜を製造することができる。
【００６９】
塗工工程における多孔質基材の搬送速度は、生産効率の観点から、２０ｍ／分以上が好ましく、３０ｍ／分以上がより好ましく、４０ｍ／分以上が更に好ましい。本開示の製造方法によれば、幅の広い多孔質基材を高速（例えば２０ｍ／分以上）で搬送した場合においても、面方向の均一性に優れた複合膜を製造することができる。前記搬送速度は、面方向の均一性により優れた複合膜を製造する観点からも、ある程度速い方が好ましく、上記の範囲が好ましい。前記搬送速度の上限は、塗工ムラの発生を抑制する観点から、１５０ｍ／分以下が好ましく、１００ｍ／分以下がより好ましい。
【００７０】
塗工液の塗工量は、両面の合計で、例えば１０ｇ／ｍ２〜６０ｇ／ｍ２である。
【００７１】
［凝固工程］
凝固工程は、塗工液層を凝固液に接触させて塗工液層に含まれる樹脂を凝固させて多孔質層を得る湿式工程；塗工液層に含まれる溶媒を除去して塗工液層に含まれる樹脂を凝固させて多孔質層を得る乾式工程；のいずれでもよい。乾式工程は湿式工程に比べて多孔質層が緻密になりやすいので、良好な多孔構造を得られる観点から湿式工程が好ましい。
【００７２】
湿式工程は、塗工液層を有する多孔質基材を凝固液に浸漬させることが好ましく、具体的には、凝固液の入った槽（凝固槽）を通過させることが好ましい。
【００７３】
湿式工程において用いる凝固液は、塗工液の調製に用いた良溶媒及び相分離剤と、水との混合溶液が一般的である。良溶媒と相分離剤の混合比は、塗工液の調製に用いた混合溶媒の混合比に合わせるのが生産上好ましい。水の濃度は、凝固液の総量に対して４０質量％〜８０質量％であることが、多孔構造の形成及び生産性の観点から適切である。凝固液の温度は例えば２０℃〜５０℃である。
【００７４】
凝固工程が乾式工程である場合の凝固工程は、溶媒除去工程でもある。本工程により、複合膜に含まれている液体成分（多孔質基材に塗布された前処理液、塗工液の溶媒）が除去される。複合膜から液体成分を除去する方法は、限定はなく、例えば、複合膜を発熱部材に接触させる方法；温度及び湿度を調整したチャンバー内に複合膜を搬送する方法；複合膜に熱風をあてる方法；などが挙げられる。複合膜に熱を付与する場合、その温度は例えば、５０℃以上、多孔質基材の融点以下である。
【００７５】
［水洗工程］
本開示の製造方法の一実施形態は、凝固工程に湿式工程を採用し、凝固工程の後、複合膜を水洗する水洗工程を有する。水洗工程は、複合膜に含まれている水以外の液体成分（多孔質基材に塗布された前処理液、塗工液の溶媒、及び凝固液の溶媒）を除去する目的で行われる工程である。凝固工程が湿式工程である場合、水洗工程が溶媒除去工程に相当する。水洗工程は、具体的には、複合膜を水浴の中を搬送することによって行うことが好ましい。水洗用の水の温度は、例えば０℃〜７０℃である。
【００７６】
［乾燥工程］
本開示の製造方法の一実施形態は、水洗工程の後、複合膜から水を除去する乾燥工程を有する。乾燥工程も溶媒除去工程に相当する場合がある。複合膜から水を除去する方法は、限定はなく、例えば、複合膜を発熱部材に接触させる方法；温度及び湿度を調整したチャンバー内に複合膜を搬送する方法；複合膜に熱風をあてる方法；などが挙げられる。複合膜に熱を付与する場合、その温度は例えば、５０℃以上、多孔質基材の融点以下である。
【００７７】
本開示の製造方法は、塗工品質あるいは生産性向上の観点から、下記の実施形態を採用してもよい。
・塗工液調製工程の一部として、塗工液の調製用溶媒から異物を除去する目的で、該溶媒を樹脂との混合前にフィルタを通過させる処理を行う。この処理に使用するフィルタの保留粒子径は、例えば０．１μｍ〜１００μｍである。
・塗工液調製工程を実施するタンクに攪拌機を設置し、攪拌機で常に塗工液を攪拌し、塗工液中の固形成分（例えばフィラー）の沈降を抑制する。
・塗工液調製工程から塗工工程に塗工液を輸送する配管を循環式にし、配管内を塗工液を循環させて塗工液中の固形成分の凝集を抑制する。この場合、配管内の塗工液の温度を一定に制御することが好ましい。配管の長さは例えば２０ｍである。
・塗工液調製工程から塗工工程に塗工液を輸送する配管の途中にフィルタを設置し、塗工液中の凝集物及び／又は異物を除去する。
・塗工液調製工程から塗工工程に塗工液を供給するポンプとして、例えば無脈動定量ポンプを設置する。
・前処理工程の上流及び／又は前処理工程と塗工工程の間に、静電気除去装置を配置し、多孔質基材表面を除電する。
・塗工手段の周囲にハウジングを設け、塗工工程の環境を清浄に保ち、また、塗工工程の雰囲気の温度及び湿度を制御する。
・塗工手段の下流に塗工量を検知するセンサーを配置し、塗工工程における塗工量を補正する。
【００７８】
以下、複合膜の多孔質基材及び多孔質層を詳細に説明する。
【００７９】
［多孔質基材］
本開示において多孔質基材とは、内部に空孔ないし空隙を有する基材を意味する。このような基材としては、微多孔膜；繊維状物からなる、不織布、紙等の多孔性シート；これら微多孔膜や多孔性シートに他の多孔性の層を１層以上積層した複合多孔質シート；などが挙げられる。本開示においては、複合膜の薄膜化及び強度の観点から、微多孔膜が好ましい。微多孔膜とは、内部に多数の微細孔を有し、これら微細孔が連結された構造となっており、一方の面から他方の面へと気体あるいは液体が通過可能となった膜を意味する。
【００８０】
多孔質基材の材料としては、電気絶縁性を有する材料が好ましく、有機材料及び無機材料のいずれでもよい。
【００８１】
多孔質基材の材料としては、多孔質基材にシャットダウン機能を付与する観点からは、熱可塑性樹脂が好ましい。シャットダウン機能とは、複合膜が電池セパレータに適用された場合において電池温度が高まった際に、構成材料が溶解して多孔質基材の孔を閉塞することによりイオンの移動を遮断し、電池の熱暴走を防止する機能をいう。熱可塑性樹脂としては、融点２００℃未満の熱可塑性樹脂が適当であり、特にポリオレフィンが好ましい。
【００８２】
多孔質基材としては、ポリオレフィンを含む微多孔膜（「ポリオレフィン微多孔膜」という。）が好ましい。ポリオレフィン微多孔膜としては、例えば、従来の電池セパレータに適用されているポリオレフィン微多孔膜が挙げられ、この中から十分な力学特性と物質透過性を有するものを選択することが好ましい。
【００８３】
ポリオレフィン微多孔膜は、シャットダウン機能を発現する観点から、ポリエチレンを含むことが好ましく、ポリエチレンの含有量は、ポリオレフィン微多孔膜の全質量に対して、９５質量％以上が好ましい。
【００８４】
ポリオレフィン微多孔膜は、高温に曝されたときに容易に破膜しない程度の耐熱性を有する観点から、ポリエチレンとポリプロピレンとを含むポリオレフィン微多孔膜が好ましい。このようなポリオレフィン微多孔膜としては、ポリエチレンとポリプロピレンが１つの層において混在している微多孔膜が挙げられる。このような微多孔膜においては、シャットダウン機能と耐熱性の両立という観点から、９５質量％以上のポリエチレンと５質量％以下のポリプロピレンとを含むことが好ましい。また、シャットダウン機能と耐熱性の両立という観点からは、ポリオレフィン微多孔膜が２層以上の積層構造を備えており、少なくとも１層はポリエチレンを含み、少なくとも１層はポリプロピレンを含む構造のポリオレフィン微多孔膜も好ましい。
【００８５】
ポリオレフィン微多孔膜に含まれるポリオレフィンとしては、重量平均分子量が１０万〜５００万のポリオレフィンが好ましい。ポリオレフィンの重量平均分子量が１０万以上であると、十分な力学特性を確保できる。一方、ポリオレフィンの重量平均分子量が５００万以下であると、シャットダウン特性が良好であるし、膜の成形がしやすい。
【００８６】
ポリオレフィン微多孔膜の製造方法としては、溶融したポリオレフィン樹脂をＴ−ダイから押し出してシート化し、これを結晶化処理した後延伸し、次いで熱処理をして微多孔膜とする方法：流動パラフィンなどの可塑剤と一緒に溶融したポリオレフィン樹脂をＴ−ダイから押し出し、これを冷却してシート化し、延伸した後、可塑剤を抽出し熱処理をして微多孔膜とする方法；などが挙げられる。
【００８７】
繊維状物からなる多孔性シートとしては、ポリエチレンテレフタレート等のポリエステル；ポリエチレン、ポリプロピレン等のポリオレフィン；芳香族ポリアミド、ポリイミド、ポリエーテルスルホン、ポリスルホン、ポリエーテルケトン、ポリエーテルイミド等の耐熱性樹脂；セルロース；などの繊維状物からなる、不織布、紙等の多孔性シートが挙げられる。耐熱性樹脂とは、融点が２００℃以上の樹脂、又は、融点を有さず分解温度が２００℃以上の樹脂を指す。
【００８８】
複合多孔質シートとしては、微多孔膜や繊維状物からなる多孔性シートに、機能層を積層したシートが挙げられる。このような複合多孔質シートは、機能層によってさらなる機能付加が可能となる観点から好ましい。機能層としては、例えば耐熱性を付与するという観点から、耐熱性樹脂からなる多孔性の層や、耐熱性樹脂及び無機フィラーからなる多孔性の層が挙げられる。耐熱性樹脂としては、芳香族ポリアミド、ポリイミド、ポリエーテルスルホン、ポリスルホン、ポリエーテルケトン及びポリエーテルイミドから選ばれる１種又は２種以上の耐熱性樹脂が挙げられる。無機フィラーとしては、アルミナ等の金属酸化物；水酸化マグネシウム等の金属水酸化物；などが挙げられる。複合化の手法としては、微多孔膜や多孔性シートに機能層を塗工する方法；微多孔膜や多孔性シートと機能層とを接着剤で接合する方法；微多孔膜や多孔性シートと機能層とを熱圧着する方法；等が挙げられる。
【００８９】
多孔質基材の幅は、本開示の製造方法への適合性の観点から、０．３ｍ〜３．０ｍが好ましい。本開示の製造方法によれば、幅の広い多孔質基材（例えば、幅０．５ｍ以上）を高速で搬送した場合においても、面方向の均一性に優れた複合膜を製造することができる。
【００９０】
多孔質基材の長さは、本開示の製造方法への適合性の観点から、５０ｍ以上が好ましい。
【００９１】
多孔質基材の厚さは、機械強度の観点から、５μｍ〜５０μｍが好ましい。
【００９２】
多孔質基材の破断伸度は、機械強度の観点から、ＭＤ方向に１０％以上が好ましく、２０％以上がより好ましく、ＴＤ方向に５％以上が好ましく、１０％以上がより好ましい。多孔質基材の破断伸度は、温度２０℃の雰囲気中で、引張試験機を用いて、引張速度１００ｍｍ／ｍｉｎで引張試験を行って求める。
【００９３】
多孔質基材のガーレ値（ＪＩＳ  Ｐ８１１７：２００９）は、機械強度と物質透過性の観点から、５０秒／１００ｃｃ〜８００秒／１００ｃｃが好ましい。
【００９４】
多孔質基材の空孔率は、機械強度、ハンドリング性、及び物質透過性の観点から、２０％〜６０％が好ましい。
【００９５】
多孔質基材の平均孔径は、物質透過性の観点から、２０ｎｍ〜１００ｎｍが好ましい。多孔質基材の平均孔径は、ＡＳＴＭ  Ｅ１２９４−８９に準拠しパームポロメーターを用いて測定される値である。
【００９６】
［多孔質層］
本開示において多孔質層は、内部に多数の微細孔を有し、これら微細孔が連結された構造となっており、一方の面から他方の面へと気体あるいは液体が通過可能となった層である。
【００９７】
多孔質層は、複合膜が電池セパレータに適用される場合、電極と接着し得る接着性多孔質層であることが好ましい。接着性多孔質層は、多孔質基材の片面のみにあるよりも両面にある方が好ましい。
【００９８】
多孔質層の厚さは、機械強度の観点から、多孔質基材の片面において０．５μｍ〜５μｍが好ましい。
【００９９】
多孔質層の空孔率は、機械強度、ハンドリング性、及び物質透過性の観点から、３０％〜８０％が好ましい。
【０１００】
多孔質層の平均孔径は、物質透過性の観点から、２０ｎｍ〜１００ｎｍが好ましい。多孔質層の平均孔径は、ＡＳＴＭ  Ｅ１２９４−８９に準拠しパームポロメーターを用いて測定される値である。
【０１０１】
多孔質層は、少なくとも樹脂及びその溶媒を含有する塗工液を塗工して形成される。したがって、多孔質層は、少なくとも樹脂を含有する。多孔質層は、さらにフィラー等を含んでいてもよい。以下、塗工液及び多孔質層に含有される樹脂などの成分について説明する。
【０１０２】
［樹脂］
多孔質層に含まれる樹脂は、種類の限定はない。多孔質層に含まれる樹脂としては、フィラーを固定化する機能を有するもの（所謂、バインダ樹脂）が好ましい。多孔質層に含まれる樹脂は、複合膜を湿式工程で製造する場合は製造適合性の観点から、疎水性樹脂が好ましい。多孔質層に含まれる樹脂は、複合膜が電池セパレータに適用される場合、電解液に安定であり、電気化学的に安定であり、無機粒子を固定化する機能を有し、電極と接着し得るものが好ましい。多孔質層は、樹脂を１種含んでもよく２種以上含んでもよい。
【０１０３】
樹脂としては、例えば、ポリフッ化ビニリデン、ポリフッ化ビニリデン共重合体、スチレン−ブタジエン共重合体、アクリロニトリルやメタクリロニトリル等のビニルニトリル類の単独重合体又は共重合体、ポリエチレンオキサイドやポリプロピレンオキサイド等のポリエーテル類が好ましい。中でも、ポリフッ化ビニリデン及びポリフッ化ビニリデン共重合体（これらを「ポリフッ化ビニリデン系樹脂」という。）が特に好ましい。
【０１０４】
ポリフッ化ビニリデン系樹脂としては、フッ化ビニリデンの単独重合体（即ちポリフッ化ビニリデン）；フッ化ビニリデンと他の共重合可能なモノマーとの共重合体（ポリフッ化ビニリデン共重合体）；これらの混合物；が挙げられる。フッ化ビニリデンと共重合可能なモノマーとしては、例えば、テトラフルオロエチレン、ヘキサフルオロプロピレン、トリフルオロエチレン、トリクロロエチレン、フッ化ビニル等が挙げられ、１種類又は２種類以上を用いることができる。ポリフッ化ビニリデン系樹脂は、乳化重合又は懸濁重合により製造し得る。
【０１０５】
多孔質層に含まれる樹脂は、耐熱性の観点からは、耐熱性樹脂（融点が２００℃以上の樹脂、又は、融点を有さず分解温度が２００℃以上の樹脂）が好ましい。耐熱性樹脂としては、例えば、ポリアミド（ナイロン）、全芳香族ポリアミド（アラミド）、ポリイミド、ポリアミドイミド、ポリスルホン、ポリケトン、ポリエーテルケトン、ポリエーテルスルホン、ポリエーテルイミド、セルロース、及びこれらの混合物が挙げられる。中でも、多孔構造の形成のしやすさ、無機粒子との結着性、耐酸化性などの観点から、全芳香族ポリアミドが好ましい。全芳香族ポリアミドの中でも、成形が容易という観点から、メタ型全芳香族ポリアミドが好ましく、特にポリメタフェニレンイソフタルアミドが好ましい。
【０１０６】
本開示においては、樹脂として粒子状樹脂又は水溶性樹脂を用いてもよい。粒子状樹脂としては、例えば、ポリフッ化ビニリデン系樹脂、フッ素系ゴム、スチレン−ブタジエンゴム等の樹脂を含む粒子が挙げられる。粒子状樹脂は、水等の分散媒に分散させて塗工液の作製に使用できる。水溶性樹脂としては、例えば、セルロース系樹脂、ポリビニルアルコール等が挙げられる。水溶性樹脂は、例えば水に溶解させて塗工液の作製に使用できる。粒子状樹脂及び水溶性樹脂は、凝固工程を乾式にて実施する場合に好適である。
【０１０７】
［フィラー］
フィラーは、無機フィラー及び有機フィラーのいずれでもよい。フィラーは、一次粒子の体積平均粒径が、０．０１μｍ〜１０μｍであることが好ましく、０．１μｍ〜１０μｍであることがより好ましく、０．１μｍ〜３．０μｍであることが更に好ましい。
【０１０８】
多孔質層はフィラーとして無機粒子を含むことが好ましい。多孔質層に含まれる無機粒子は、電解液に安定であり、且つ、電気化学的に安定なものが好ましい。多孔質層は、無機粒子を１種含んでもよく２種以上含んでもよい。
【０１０９】
無機粒子としては、例えば、水酸化アルミニウム、水酸化マグネシウム、水酸化カルシウム、水酸化クロム、水酸化ジルコニウム、水酸化セリウム、水酸化ニッケル、水酸化ホウ素等の金属水酸化物；シリカ、アルミナ、ジルコニア、酸化マグネシウム等の金属酸化物；炭酸カルシウム、炭酸マグネシウム等の炭酸塩；硫酸バリウム、硫酸カルシウム等の硫酸塩；ケイ酸カルシウム、タルク等の粘土鉱物；などが挙げられる。中でも、難燃性付与や除電効果の観点から、金属水酸化物及び金属酸化物が好ましい。無機粒子は、シランカップリング剤等により表面修飾されたものでもよい。
【０１１０】
無機粒子の粒子形状は任意であり、球形、楕円形、板状、針状、不定形のいずれでもよい。無機粒子の一次粒子の体積平均粒径は、多孔質層の成形性、複合膜の物質透過性、及び複合膜のすべり性の観点から、０．０１μｍ〜１０μｍが好ましく、０．１μｍ〜１０μｍがより好ましく、０．１μｍ〜３．０μｍが更に好ましい。
【０１１１】
多孔質層が無機粒子を含有する場合、樹脂と無機粒子の合計量に占める無機粒子の割合は、例えば３０体積％〜９０体積％である。
【０１１２】
多孔質層は、フィラーとして有機フィラーを含有していてもよい。有機フィラーとしては、例えば、架橋ポリ（メタ）アクリル酸、架橋ポリ（メタ）アクリル酸エステル、架橋ポリシリコーン、架橋ポリスチレン、架橋ポリジビニルベンゼン、スチレン−ジビニルベンゼン共重合体架橋物、ポリイミド、メラミン樹脂、フェノール樹脂、ベンゾグアナミン−ホルムアルデヒド縮合物等の架橋高分子からなる粒子；ポリスルホン、ポリアクリロニトリル、アラミド、ポリアセタール、熱可塑性ポリイミド等の耐熱性樹脂からなる粒子；などが挙げられる。
【０１１３】
［複合膜の特性］
複合膜の厚さは、例えば５μｍ〜１００μｍであり、電池セパレータ用の場合、例えば５μｍ〜５０μｍである。
【０１１４】
複合膜のガーレ値（ＪＩＳ  Ｐ８１１７：２００９）は、機械強度と物質透過性の観点から、５０秒／１００ｃｃ〜８００秒／１００ｃｃが好ましい。
【０１１５】
複合膜の空孔率は、機械強度、ハンドリング性、及び物質透過性の観点から、３０％〜６０％が好ましい。
【０１１６】
本開示において複合膜の空孔率は、下記の式により求める。多孔質基材の空孔率及び多孔質層の空孔率も同様である。
【０１１７】
空孔率（％）＝｛１−（Ｗａ／ｄａ＋Ｗｂ／ｄｂ＋Ｗｃ／ｄｃ＋…＋Ｗｎ／ｄｎ）／ｔ｝×１００
【０１１８】
Ｗａ、Ｗｂ、Ｗｃ、…、Ｗｎは、構成材料ａ、ｂ、ｃ、…、ｎの質量（ｇ／ｃｍ２）であり、ｄａ、ｄｂ、ｄｃ、…、ｄｎは、構成材料ａ、ｂ、ｃ、…、ｎの真密度（ｇ／ｃｍ３）であり、ｔは膜厚（ｃｍ）である。
【０１１９】
［複合膜の用途］
複合膜の用途としては、例えば、電池セパレータ、コンデンサー用フィルム、ガスフィルタ、液体フィルタ等が挙げられ、特に好適な用途として、非水系二次電池用セパレータが挙げられる。
【実施例】
【０１２０】
以下に実施例を挙げて、本開示の製造方法をさらに具体的に説明する。ただし、本開示の製造方法は、以下の実施例に限定されるものではない。【０１２１】
＜複合膜の品質評価方法＞
下記の実施例及び比較例で製造した複合膜を、以下の品質評価方法によって評価した。【０１２２】
［膜厚の均一性］
複合膜の膜厚（μｍ）を、接触式の厚み計（ミツトヨ社ＬＩＴＥＭＡＴＩＣ、測定端子：直径５ｍｍの円柱状端子、印加した荷重：７ｇ）にて、幅方向に４ｃｍ間隔で２０点測定し、２０点の平均を算出し、下記のとおり分類した。【０１２３】
Ａ：平均膜厚に対する各測定点の膜厚差が０．２μｍ未満である。
Ｂ：平均膜厚に対して膜厚差が０．２μｍ以上０．５μｍ未満の測定点が１箇所あり、その他の測定点は平均膜厚に対して膜厚差が０．２μｍ未満である。
Ｃ：平均膜厚に対して膜厚差が０．２μｍ以上０．５μｍ未満の測定点が２箇所〜４箇所あり、その他の測定点は平均膜厚に対して膜厚差が０．２μｍ未満である。
Ｄ：平均膜厚に対して膜厚差が０．２μｍ以上０．５μｍ未満の測定点が５箇所以上あり、その他の測定点は平均膜厚に対して膜厚差が０．２μｍ未満である。
Ｅ：平均膜厚に対して膜厚差が０．２μｍ以上０．５μｍ未満の測定点が５箇所以上あり、平均膜厚に対して膜厚差が０．５μｍ以上の測定点が１箇所以上ある。【０１２４】
［剥離強度の均一性］
複合膜を、幅方向の中央、一方の端から１ｃｍ内側及び２０ｃｍ内側、もう一方の端から１ｃｍ内側及び２０ｃｍ内側の合計５箇所から、ＴＤ方向１ｃｍ、ＭＤ方向１０ｃｍに切り出し、片面に３Ｍ社のメンディングテープを張り付け試験片とした。試験片の長さ方向（即ち複合膜のＭＤ方向）の一端から、メンディングテープを直下の多孔質層と共に少し剥がし、２つに分離した端部をテンシロン（オリエンテック社のＲＴＣ−１２１０Ａ）に把持させてＴ字剥離試験を行った。Ｔ字剥離試験の引張速度は２０ｍｍ／分とし、多孔質基材から多孔質層が剥離する際の荷重（Ｎ）を測定し、測定開始後１０ｍｍから４０ｍｍまでの荷重を０．４ｍｍ間隔で採取しその平均を算出した。さらに試験片５枚の測定値の平均を算出し、下記のとおり分類した。【０１２５】
Ａ：試験片５枚の平均強度に対し各試験片の強度差が０．０２Ｎ未満である。
Ｂ：試験片５枚の平均強度に対して強度差が０．０２Ｎ以上０．０４Ｎ未満の試験片がある。
Ｃ：試験片５枚の平均強度に対して強度差が０．０４Ｎ以上０．０６Ｎ未満の試験片がある。
Ｄ：試験片５枚の平均強度に対して強度差が０．０６Ｎ以上０．０８Ｎ未満の試験片がある。
Ｅ：試験片５枚の平均強度に対して強度差が０．０８Ｎ以上の試験片がある。【０１２６】
＜複合膜の製造＞
［実施例１］
−塗工液調製工程−
ジメチルアセトアミド（ＤＭＡｃ）とトリプロピレングリコール（ＴＰＧ）の混合溶媒（質量比１：１）に、ポリメタフェニレンイソフタルアミド（ＰＭＩＡ）を溶解し、さらに水酸化アルミニウム粒子（Ａｌ(ＯＨ)３、一次粒子の体積平均粒径０．８μｍ）を分散させて塗工液を調製した。塗工液の組成（質量比）は、ＰＭＩＡ：Ａｌ(ＯＨ)３：ＤＭＡｃ：ＴＰＧ＝４：１６：４０：４０とした。【０１２７】
−前処理工程−
多孔質基材として長尺状の幅０．８ｍのポリエチレン微多孔膜（膜厚１０μｍ）を用意した。ＤＭＡｃとＴＰＧとを質量比１：１で混合し、前処理液とした。前処理液の塗布手段として、図３に示す形状のセラミックスロール（図４Ａに示す形状のステンレス鋼製の中空状シャフトと、多孔質セラミックスの外周層とを有するロール。外径１２ｃｍ、外周層の軸方向長さ１．２ｍ、外周層の層厚５ｍｍ、外周層の平均孔径１０μｍ）を用意した。【０１２８】
中空状シャフトに前処理液が循環供給されているセラミックスロールの外周面を、搬送中の多孔質基材に接触させて、多孔質基材の片面に前処理液を塗布した。【０１２９】
−塗工工程−
図５Ａに示すように多孔質基材の搬送方向に離間して配置された２つのダイコーターにより、前処理液が塗布された多孔質基材に塗工液を片面ずつ両面に塗工した。２つのダイコーターにはバックアップロールが配置されておらず、ダイコーターを多孔質基材に幅方向に線状に接触させて塗工液を塗工した。【０１３０】
−凝固工程−
塗工液を両面に塗工した後の多孔質基材を凝固槽に搬送して凝固液（水：ＤＭＡｃ：ＴＰＧ＝４３：４０：１７［質量比］、液温３０℃）に浸漬して塗工液層に含まれる樹脂を凝固させて、複合膜を得た。【０１３１】
−水洗工程、乾燥工程−
複合膜を、水温３０℃に制御された水浴に搬送して水洗し、水洗後の複合膜を、加熱ロールを備えた乾燥装置を通過させて乾燥させた。【０１３２】
上記の各工程を連続的に実施し、ポリエチレン微多孔膜の両面に多孔質層を備えた複合膜を製造した。【０１３３】
［実施例２〜３］
塗工工程における多孔質基材の搬送速度を表１に記載のとおりに変更した以外は、実施例１と同様にして複合膜を製造した。【０１３４】
［実施例４〜５］
前処理液の塗布量を表１に記載のとおりに変更した以外は、実施例１と同様にして複合膜を製造した。【０１３５】
［実施例６］
ポリメタフェニレンイソフタルアミドをポリフッ化ビニリデン（ＰＶＤＦ）に変更し、水酸化アルミニウム粒子をアルミナ粒子（Ａｌ２Ｏ３、一次粒子の体積平均粒径０．１μｍ）に変更した以外は、実施例１と同様にして複合膜を製造した。【０１３６】
［実施例７］
ポリメタフェニレンイソフタルアミドをポリフッ化ビニリデン（ＰＶＤＦ）に変更し、水酸化アルミニウム粒子を用いない以外は、実施例１と同様にして複合膜を製造した。【０１３７】
［比較例１］
前処理工程を実施しない以外は、実施例１と同様にして複合膜を製造した。【０１３８】
［比較例２］
前処理液の塗布手段を、搬送中の多孔質基材に接触する高さにつるしたタオル生地（幅１．３ｍ）に変更した。タオル生地に前処理液を供給しつつ、タオル生地に接触させながら多孔質基材を搬送し、多孔質基材の片面に前処理液を塗布した以外は、実施例１と同様にして複合膜を製造した。【０１３９】
［比較例３］
前処理液の塗布手段をスロットダイコーターに変更した以外は、実施例１と同様にして複合膜を製造した。【０１４０】
実施例１〜７及び比較例１〜３の各複合膜の品質評価の結果を表１に示す。【０１４１】
【表１】
2017094473.tif 000003
【０１４２】
２０１５年１１月３０日に出願された日本国出願番号第２０１５−２３３６１２号の開示は、その全体が参照により本明細書に取り込まれる。【０１４３】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０１４４】
１０  ロール状回転部材
１２  多孔質層
１４  シャフト
１６ａ  貫通孔
１６ｂ  貫通孔
２１、２２  ダイコーター
４１、４２  グラビアコーター
５１、５２  支持ロール
７１  多孔質基材
【図１】
2017094473.tif 000004
【図２】
2017094473.tif 000005
【図３】
2017094473.tif 000006
【図４Ａ】
2017094473.tif 000007
【図４Ｂ】
2017094473.tif 000008
【図５Ａ】
2017094473.tif 000009
【図５Ｂ】
2017094473.tif 000010
【国際調査報告】
2017094473.tif 000011
2017094473.tif 000012
2017094473.tif 000013
2017094473.tif 000014